(57)【要約】【課題】脱色剤を改良することによって、伸縮性生地の伸縮率の低下を抑えつつ、伸縮性生地の色を脱色することが可能な脱色伸縮性生地の製造方法を提供する。【解決手段】染色されたポリウレタン繊維を含む伸縮性生地と、二酸化塩素を含有する液とを接触させる工程を含む脱色伸縮性生地の製造方法である。染色された生地は、縫製された布製品であることが好ましい。脱色伸縮性生地の弾性率の保持率は、６０％以上であることが好ましい。脱色伸縮性生地の引張強度の保持率は、６０％以上であることが好ましい。脱色前の伸縮性生地と脱色後の伸縮性生地との色差（ΔE*ａｂ）は、５以上であることが好ましい。【選択図】図１
2019167644.tif 000002
【特許請求の範囲】
【請求項１】
染色されたポリウレタン繊維を含む伸縮性生地と、二酸化塩素を含有する液とを接触させる工程を含む脱色伸縮性生地の製造方法。
【請求項２】
染色された生地は、縫製された布製品である請求項１に記載の脱色伸縮性生地の製造方法。
【請求項３】
脱色伸縮性生地の弾性率の保持率は、６０％以上である請求項１又は２に記載の脱色伸縮性生地の製造方法。
【請求項４】
脱色伸縮性生地の引張強度の保持率は、６０％以上である請求項１ないし３のいずれかに記載の脱色伸縮性生地の製造方法。
【請求項５】
脱色前の伸縮性生地と脱色後の伸縮性生地との色差（ΔE*ａｂ）は、５以上である請求項１ないし４のいずれかに記載の脱色伸縮性生地の製造方法。
【発明の詳細な説明】
【技術分野】
【０００１】
本発明は、脱色した伸縮性を有する生地の製造方法に関する。
【背景技術】
【０００２】
衣服などに使用される生地としてポリウレタン繊維を含む伸縮性の生地が使用されることがある。特に、細身の衣服、スポーツ用の衣服、サポーターなどの装身具又は下着などにおいては、着心地や動きやすさを向上させる目的で、伸縮性を有する生地が使用されることがある。
【０００３】
一方で、使用されることによって経年変化した風合いを出したり、色合いを調節する目的で伸縮性の生地を次亜塩素酸を含有する液で脱色することも行われている。
【０００４】
例えば、特許文献１には、特定の分子構造を有するポリウレタンを含む弾性糸と、染色された綿糸とを有する伸縮性を有する綿の布帛が記載されている。この布帛を次亜塩素酸ソーダで処理することにより、脱色された伸縮性を有する綿の布帛をはじめて提供したとされている。
【０００５】
また、特許文献２には、ポリウレタンウレア重合体及びポリウレタン重合体から形成されたポリウレタン弾性繊維が記載されている。この繊維には、Ｍｇ、Ｚｎ、又はＡｌの酸化物等が配合される。この弾性繊維は、次亜塩素酸ナトリウムに対する耐性を備えているとされている。
【０００６】
また、特許文献３には、エチレン/アルファ‐オレフィンインターポリマーを含む伸縮性生地が記載されている。この生地は優れた塩素抵抗性を示すとされている。
【先行技術文献】
【特許文献】
【０００７】
【特許文献１】特開平０４−１８５７３７号公報
【特許文献２】特開２００２−３３９１６６号公報
【特許文献３】特表２０１０−５１１８０１号公報
【発明の概要】
【発明が解決しようとする課題】
【０００８】
特許文献１ないし特許文献３の方法は、いずれも生地を構成する繊維自体を改良するものである。このため、ポリウレアや金属の酸化物等の特定の物質を含有していない一般的なポリウレタン繊維、又は所定のパラメーターを満たす原料以外の原料を使用して製造された一般的なポリウレタン繊維で構成された布地については、次亜塩素酸ナトリウムで脱色すると、伸縮性生地が備えていた弾性率が著しく損なわれるという問題があった。例えば、複数のメーカーから伸縮性生地の脱色加工を受託する場合などは、持ち込まれる伸縮性生地の構成がまちまちであり、対応に苦慮することがあった。
【０００９】
本発明は、脱色剤を改良することによって、伸縮性生地の伸縮率の低下を抑えつつ、伸縮性生地の色を脱色することが可能な脱色伸縮性生地の製造方法を提供することを目的とする。
【課題を解決するための手段】
【００１０】
染色されたポリウレタン繊維を含む伸縮性生地と、二酸化塩素を含有する液とを接触させる工程を含む脱色伸縮性生地の製造方法によって、上記の課題を解決する。
【００１１】
上記の製造方法において、染色された生地は、縫製された布製品であることが好ましい。また、脱色伸縮性生地の弾性率の保持率は、６０％以上であることが好ましい。また、脱色伸縮性生地の引張強度の保持率は、６０％以上であることが好ましい。また、脱色前の伸縮性生地と脱色後の伸縮性生地との色差（ΔE*ａｂ）は、５以上であることが好ましい。
【発明の効果】
【００１２】
本発明によれば、伸縮性生地の伸縮率の低下を抑えつつ、伸縮性生地の色を脱色することが可能な脱色伸縮性生地の製造方法を提供することが可能である。
【図面の簡単な説明】
【００１３】
【図１】二酸化塩素水溶液又は次亜塩素酸ナトリウム水溶液（ｐＨ５）の濃度とΔＥ*ａｂとの関係を示すグラフである。
【図２】二酸化塩素溶液、又は次亜塩素酸ナトリウム水溶液（ｐＨ５）で処理した場合における、色差ΔＥ*ａｂと、弾性率Ｅとの関係を示すグラフである。
【図３】二酸化塩素溶液、又は次亜塩素酸ナトリウム水溶液（ｐＨ５）で処理した場合における、色差ΔＥ*ａｂと、引張強度ＴＢとの関係を示すグラフである。
【図４】二酸化塩素溶液、又は次亜塩素酸ナトリウム水溶液（ｐＨ５）で処理した場合における、色差ΔＥ*ａｂと、破断伸び率ＥＢとの関係を示すグラフである。
【発明を実施するための形態】
【００１４】
以下、本発明を実施するための形態について説明する。
【００１５】
本発明は、染色されたポリウレタン繊維を含む伸縮性生地（以下、単に伸縮性生地と称する。）と、二酸化塩素を含有する液とを接触させる工程を含む脱色伸縮性生地の製造方法である。
【００１６】
ポリウレタン繊維を含む伸縮性生地と、二酸化塩素を含有する液とを接触させる方法は特に制限されない。例えば、二酸化塩素を含有する液を伸縮性生地に対して吹き付けて含浸させてもよいし、伸縮性生地を二酸化塩素を含有する液に浸漬してもよい。大量の伸縮性生地を脱色する場合は、浸漬することにより実施することが好ましい。また、後述するように、中古加工を行う場合などには、部分的な脱色を行うことがある。そのような場合は、吹き付けにより実施することが好ましい。
【００１７】
伸縮性生地の構成は、ポリウレタンによって、生地に伸縮性を持たせてあるものであればよい。例えば、経糸及び緯糸のうち少なくともいずれか一方にポリウレタン繊維を含有するスパン糸、ポリウレタン繊維を含有するマルチフィラメント糸、ポリウレタン繊維を含有するものモノフィラメント糸、又はポリウレタン繊維を含有するカバードヤーンを使用した織布が挙げられる。カバードヤーンはポリウレタン繊維を含有するものであればよく、芯糸又は巻回糸のいずれかにポリウレタン繊維が使用されていればよい。生地は、上記のようにポリウレタンを含有する織布であってもよいし、ポリウレタンを含有する編布であってもよい。
【００１８】
二酸化塩素を含有する液を接触させる対象となる伸縮性生地は、例えば、未縫製の生地、すなわち原反でもよいし、縫製された布製品であってもよい。布製品としては、例えば、上衣、下衣、スポーツ用の衣服、腰ベルトやリストバンドなどのサポーター、布を使用した鞄、布を使用した靴などが挙げられる。後述するように、デニムパンツ等の製品に中古加工を行う場合は、使用により摩擦に曝されやすい部分に脱色加工を施すことになる。このため、中古加工を行う場合には、生地の状態ではなく、縫製された製品の状態で脱色加工を施すことが好ましい。
【００１９】
二酸化塩素を含有する液を接触させる対象となる伸縮性生地としては、デニム地が特に好適である。例えば、デニムパンツなどのデニム地又はデニム製品の場合は、使用することによって、デニム地の色が退色し、独特の風合いが生まれる。この風合いを再現するために、新品のデニムパンツ、デニムジャケット、デニムシャツ等を故意に脱色する加工まである。本実施形態の方法によれば、伸縮性生地の強度や弾性を大きく損なうことなく、脱色の強度を小から大までの任意の強度で生地の染料を脱色することができる。このため、ポリウレタン繊維を含む伸縮性のデニム地やデニム製品において、弾性や強度を大きく損なうことなく、中古加工を実施することができる。
【００２０】
ポリウレタン繊維を構成するポリウレタンは、弾性を備えており、紡糸することができるものであればよい。例えば、衣料品用として市販されているポリウレタン繊維の分子は、ハードセグメントとソフトセグメントとを備えており、プラスチックとゴムとの中間的な性質を備えている。このため、溶融紡糸などによって紡糸することが可能であり、弾性も備える。ポリウレタン繊維の組成や分子構造によって、塩素に対する抵抗性が異なるが、抵抗性の高いものであっても利用可能であるし、抵抗性の低いものも利用可能である。
【００２１】
二酸化塩素を含有する液は、例えば、二酸化塩素のガスを水に通すことにより、得ることができる。また、例えば、亜塩素酸ナトリウム水溶液のｐＨを調節することにより、得ることができる。亜塩素酸ナトリウム水溶液を使用する場合は、その水溶液のｐＨは７以下であることが好ましく、６以下であることが好ましい。水溶液のｐＨの下限値は３以上であることが好ましく、４以上であることが好ましい。
【００２２】
伸縮性生地に色を付与する染料は、例えば、反応染料、直接染料、又は硫化染料、建染染料などの染料が挙げられる。
【００２３】
脱色液に含まれる二酸化塩素の濃度は、所望の脱色強度に応じて変更することができる。強度の脱色を希望する場合は、二酸化塩素の濃度を大きくすればよい。弱度の脱色を希望する場合は、二酸化塩素の濃度を小さくすればよい。過剰に二酸化塩素の濃度を上昇させると、脱色の効果が飽和する。このため、二酸化塩素の濃度は、１０００ｍｇ/Ｌ以下とすることが好ましく、８００ｍｇ/Ｌ以下とすることがより好ましく、５００ｍｇ/Ｌ以下とすることがさらに好ましい。二酸化塩素の濃度の下限値は、０ｍｇ/Ｌより大きいことが好ましく、５ｍｇ/Ｌよりも大きいことがより好ましく、１０ｍｇ/Ｌ以上であることがさらに好ましい。
【００２４】
製造される脱色伸縮性生地は、脱色前と脱色後における色差ΔE*ａｂは、５以上であることが好ましく、１０以上であることがより好ましい。色差ΔE*ａｂの上限は特に限定されないが、１００以下であることが好ましい。また、製造される脱色伸縮性生地の脱色前と脱色後における弾性率の保持率は、６０％以上であることが好ましく、７０％以上であることが好ましく、７５％以上であることがさらに好ましい。弾性率の保持率の上限は得意限定されないが、１００％未満であることが好ましい。製造される脱色伸縮性生地の引張強度の保持率も上記の範囲と同様であることが好ましい。
【実施例】
【００２５】
以下、本発明の実施例について説明する。以下の実施例は一例に過ぎず、本発明はこれに限定されるものではない。
【００２６】
以下の方法で、各濃度の二酸化塩素水溶液を調製し、インジゴ染料で染色されたデニム生地を脱色し、脱色の程度を評価した。
【００２７】
［二酸化塩素水溶液の調製］
４％ペルオキソ二硫酸カリウム水溶液（K2S2O8）３５ｍＬと１６％亜塩素酸ナトリウム（NaClO2）水溶液１３ｍＬとの混合液に窒素ガスを流して、二酸化塩素ガス（ClO2）を発生させた。発生した二酸化塩素ガスを蒸留水、続いて飽和亜塩素酸ナトリウム水溶液（NaClO2）をくぐらせた後、冷却した蒸留水に溶解させて二酸化塩素水溶液を作製した。
【００２８】
作製した二酸化塩素水溶液の二酸化塩素濃度を株式会社タクミナ製デジタル残留塩素テスター（DCT-05）を用いて測定し、蒸留水で希釈して５０ｍｇ/Ｌ、１００ｍｇ/Ｌ、２００ｍｇ/Ｌ、又は４００ｍｇ/Ｌに調製した。
［次亜塩素酸ナトリウム水溶液の調製］
市販の次亜塩素酸ナトリウム（NaClO）水溶液の有効塩素濃度を株式会社タクミナ製デジタル残留塩素テスター（DCT-05）を用いて測定し、ｐＨ５の０．２Ｍリン酸緩衝液で希釈して、有効塩素濃度５００ｍｇ/Ｌ、１０００ｍｇ/Ｌ、１５００ｍｇ/Ｌ、又は２０００ｍｇ/Ｌに調製した。同様にｐＨ１２の０．２ Ｍリン酸緩衝液で希釈した有効塩素濃度５００ｍｇ/Ｌ、１０００ｍｇ/Ｌ、１５００ｍｇ/Ｌ、又は２０００ｍｇ/Ｌの次亜塩素酸ナトリウム水溶液を調製した。なお、次亜塩素酸の解離定数ｐＫａを７．５として、有効塩素濃度とｐＨから次亜塩素酸（HClO）濃度を算出した。
【００２９】
［デニム生地を模した試験布］
インジゴ染料で染色された綿１００％の平織組織を３０ｍｍ×３０ｍｍに裁断して複数枚の試験布を作製した。上記で作成した各濃度の二酸化塩素水溶液５０ｍＬ又は各ｐＨ及び各濃度の次亜塩素酸ナトリウム水溶液が入った容器の中に一枚ずつ試験布を入れて、２３℃で２時間、遮光下で静置した。浸漬後、各試験布をハイポ（チオ硫酸ナトリウム）に浸して二酸化塩素を抜いて、流水で充分にすすぎ、風乾した。
【００３０】
［脱色による色相］
上記の各濃度の二酸化塩素水溶液、ｐＨ５に設定した各濃度の次亜塩素酸ナトリウムで脱色した試験布、及び脱色処理を施す前の各試験布について、画像分光測色機（クラボウ株式会社製COLOR/7s）を用いて、色相をＬ*ａ*ｂ表色系で測定し、脱色を行う前と脱色を行った後の色差ΔＥ*ａｂを次式により算出した。二酸化塩素水溶液又は次亜塩素酸ナトリウム水溶液の濃度とΔＥ*ａｂとの関係を図１に示す。図１において、実線で二酸化塩素水溶液を用いた場合の値を示し、破線で次亜塩素酸ナトリウム水溶液を用いた場合の値を示す（以下の、図２ないし図４においても同じ。）。
［式１］
ΔＥ*ａｂ＝｛（ΔＬ*）２＋（Δａ*）２＋（Δｂ*）２｝1/2
ただし、ΔＬ*＝Ｌ２−Ｌ１、Δａ*＝ａ２−ａ１、Δｂ*＝ｂ２−ｂ１であり、Ｌ２、ａ２、又はｂ２は、脱色後の値であり、Ｌ１、ａ１、又はｂ１は、脱色前の値である。
【００３１】
図１から明らかなように、ΔＥ*ａｂは、ClO2又はHClO濃度の増大とともに大きくなった。ClO2は、HClOに比べてより低濃度で脱色効果を示した。
【００３２】
次に、二酸化塩素水溶液で処理したポリウレタン繊維と、次亜塩素酸水溶液で処理したポリウレタン繊維の物性を評価した。物性評価の項目は、弾性率、引張強度、及び破断伸び率である。
【００３３】
［弾性率の評価］
耐塩素グレードではない市販のレギュラースパンデックス糸を使用して、弾性率の評価を行った。使用したスパンデックス糸は、モノフィラメント糸であり、その繊度は７０デニールである。このスパンデックス糸を外径１０ｍｍの円筒状のシリコンチューブに重ならないように巻き付けた。シリコンチューブは、糸が試験中に絡み合うことを防止するための冶具として使用した。
【００３４】
スパンデックス糸を巻回したシリコンチューブを、上記の方法で作製した濃度５０ｍｇ/Ｌ、１００ｍｇ/Ｌ、２００ｍｇ/Ｌ、若しくは４００ｍｇ/Ｌの二酸化塩素水溶液５０ｍｌ；又は上記の方法で作製したｐＨ５かつ有効塩素濃度５００ｍｇ/Ｌ若しくはｐＨ１２かつ有効塩素濃度５００ｍｇ/Ｌの次亜塩素酸ナトリウム水溶液５０ｍｌに浸漬した。浸漬条件は、２３℃、２時間、かつ遮光状態とした。浸漬後にスパンデックス糸を巻回したシリコンチューブをハイポ（チオ硫酸ナトリウム）に浸した。その後、流水でスパンデックス糸を巻回したシリコンチューブを流水で十分にすすぎ、風乾した。
【００３５】
風乾した各スパンデックス糸は、巻縮した状態で長さが約５０ｍｍであった。各スパンデックス糸の一端を固定し、他端に錘を固定して吊り下げることにより、荷重Ｆを加えた。荷重Ｆは、１ｍＮ、２ｍＮ、３ｍＮ、４ｍＮ、５ｍＮとなるように錘の重さを変えた。１〜５ｍＮの荷重を加えた際における各スパンデックス糸の長さＬを測定し、荷重Ｆとスパンデックス糸の長さとの関係をグラフにプロットした。そして、荷重Ｆと長さＬとの関係を直線近似した。グラフを基にして、荷重Ｆがゼロの際のスパンデックス糸の長さＬ０を外挿した。
【００３６】
次いで、各荷重値における伸長比εを、ε＝（Ｌ−Ｌ０）/Ｌ０で求めた。そして、伸長比εに対する荷重Ｆの傾きをスパンデックス糸の繊度（ｔｅｘ）で除して、スパンデックス糸の弾性率Ｅ＝（ｄＦ/ｄε）/ｔｅｘ（単位：ｍＮ/ｔｅｘ）を求めた。各濃度の二酸化塩素水溶液で処理したスパンデックス糸、各ｐＨにおける次亜塩素酸ナトリウム水溶液で処理したスパンデックス糸、又は二酸化塩素水溶液にも次亜塩素酸ナトリウム水溶液にも浸漬していない未処理のスパンデックス糸（ブランク）について、弾性率Ｅと弾性率の保持率とを以下の表１に示した。保持率は、次式で求めた。
［式２］
保持率（％）＝各濃度の二酸化塩素水溶液又は各濃度の次亜塩素酸ナトリウム水溶液に浸漬したスパンデックス糸の弾性率Ｅ÷ブランクのスパンデックス糸の弾性率Ｅ×１００
【００３７】
【表１】
2019167644.tif 000003
【００３８】
［引張強度及び破断伸び率の評価］
上記の各濃度の二酸化塩素水溶液で処理したスパンデックス糸、各ｐＨにおける次亜塩素酸ナトリウム水溶液で処理したスパンデックス糸、又は二酸化塩素水溶液にも次亜塩素酸ナトリウム水溶液にも浸漬していない未処理のスパンデックス糸（ブランク）に対して１ｍＮの荷重を加えて伸長し、糸の長さが５０ｍｍになるように型紙に固定した。万能材料試験機（株式会社島津製作所製AG-100kNXplus）のエアチャックで各スパンデックス糸の両端部を固定した後、型紙を切断した。型紙は、糸の長さを一定に保つための冶具として使用した。
【００３９】
各スパンデックス糸に対して引張速度５００ｍｍ/分の条件で荷重をかけて引張試験を行った。各濃度の二酸化塩素水溶液、各ｐＨにおける次亜塩素酸ナトリウム水溶液、又は水に浸漬した際における引張強度ＴＢ（単位：ｍＮ/ｔｅｘ）と引張強度の保持率（単位：％）を以下の表２に示した。引張強度ＴＢ及びその保持率は以下の式によって求めた。さらに、各濃度の二酸化塩素水溶液、各ｐＨにおける次亜塩素酸ナトリウム水溶液、又は水に浸漬した際における破断伸び率ＥＢ（単位：％）と破断伸び率の保持率（単位：％）を以下の表３に示した。破断伸び率ＥＢ及び保持率は次式によって求めた。
［式３］
ＴＢ＝破断時の強さ（ｍＮ）÷繊度（ｔｅｘ）
［式４］
ＥＢ＝（破断時のスパンデックス糸の長さ−スパンデックス糸の初期長さ）÷スパンデックス糸の初期長さ×１００
【００４０】
引張強度の保持率及び破断伸び率の保持率は、次式によって求める。
［式５］
引張強度保持率（％）＝各濃度の二酸化塩素水溶液又は各濃度の次亜塩素酸ナトリウム水溶液に浸漬したスパンデックス糸の引張強度ＴＢ÷ブランクのスパンデックス糸の引張強度ＴＢ×１００
［式６］
破断伸び率保持率（％）＝各濃度の二酸化塩素水溶液又は各濃度の次亜塩素酸ナトリウム水溶液に浸漬したスパンデックス糸の破断伸び率ＥＢ÷ブランクのスパンデックス糸の破断伸び率ＥＢ×１００
【００４１】
【表２】
2019167644.tif 000004
【００４２】
【表３】
2019167644.tif 000005
【００４３】
上記で求めた各濃度における二酸化塩素溶液で処理した各スパンデックス糸及び上記で求めた５００ｍｇ/Ｌの次亜塩素酸ナトリウム水溶液（ｐＨ５）で処理したスパンデックス糸について、色差ΔＥ*ａｂと、弾性率Ｅとの関係を図２にグラフとして示す。さらに、前記各スパンデックス糸について、色差ΔＥ*ａｂと、引張強度ＴＢとの関係を図３にグラフとして示す。さらに、前記各スパンデックス糸について、色差ΔＥ*ａｂと、破断伸び率ＥＢとの関係を図４にグラフとして示す。
【００４４】
図２ないし図４から明らかなように、ｐＨ５の次亜塩素酸ナトリウム水溶液を使用して処理した場合は、インジゴ染料の脱色が大きくなる条件では、スパンデックス糸の力学特性が著しく低下するため、限られた色差の範囲内でしか脱色することができないことがわかった。一方で、二酸化塩素水溶液の場合は、脱色が大きくなる条件でも力学特性の低下が緩やかであり、スパンデックス糸の引張強度及び伸縮性を大きく損なうことなく、インジゴ染料を脱色することができることがわかった。
【００４５】
［他の染料］
次に、インジゴ染料以外の染料で染色された生地に対して、脱色能が認められるか否かを脱色処理前と脱色処理後の生地の色差ΔＥ*ａｂをもとめることにより評価した。
【００４６】
生地としては、以下の３種類の生地を準備した。
［生地１］
反応染料で染色された綿１００％の綾織布である。反応染料としては、ケムテックス株式会社製のSumifix（登録商標）HF  Yellow  3R(０．３％Ｏ．Ｗ．Ｆ)と、HF  Scarlet  2G(０．３％Ｏ．Ｗ．Ｆ)と、HF  Blue  BG(０．４％Ｏ．Ｗ．Ｆ)とを混合した染液を使用した。
【００４７】
［生地２］
直接染料で染色された綿１００％の平織織布である。直接染料としては、日本化薬株式会社製のKayarus（登録商標）  Yellow  RL(０．３％Ｏ．Ｗ．Ｆ)と、Red  BWS(０．３％Ｏ．Ｗ．Ｆ)と、Blue  CGL(０．４％Ｏ．Ｗ．Ｆ)とを混合した染液を使用した。
【００４８】
［生地３］
硫化染料で染色された綿１００％の平織織布である。硫化染料としては、旭化学工業株式会社製のAsathiosol（登録商標）  Dark  Blue  S-2R(０．４％Ｏ．Ｗ．Ｆ)と、Brilliant  Green  S-GO(１．６％Ｏ．Ｗ．Ｆ)とを混合した染液を使用した。
【００４９】
［生地４］
インジゴ染料でロープ染色された綿９８％、ポリウレタン２％の綾織の織布である。経糸は、インジゴ染料で染色された綿糸であり、緯糸はポリウレタン糸の周りに綿糸を巻回させたカバードヤーンである。
【００５０】
上記の生地１ないし生地４を上述の方法で得た４０ｍｇ/Ｌの二酸化塩素水溶液に２０分間にわたって浸漬し、浸漬前と浸漬後の色差ΔＥ*ａｂをもとめることにより評価した。色差ΔＥ*ａｂは、上記と同様の方法で求めた。
【００５１】
その結果、生地１については、ΔＥ*ａｂは、２９．２３であった。生地２については、ΔＥ*ａｂは、２９．２９であった。生地３については、ΔＥ*ａｂは、１５．９１であった。生地４については、ΔＥ*ａｂは、１５．９９であった。
【００５２】
このことから明らかなように、二酸化塩素は種々の染料に対して、脱色効果を示すことが確かめられた。
【００５３】
［感応評価］
次に、二酸化塩素を接触させたことによるデニム生地の物性の変化について以下の方法で感応評価を行った。経糸がインジゴ染料で染色された綿糸であり、緯糸がスパンデックス糸の周りに綿糸を巻回した未染色のカバードヤーンである綾織のデニム生地（ポリウレタン繊維５質量％）を、二酸化塩素の濃度が４００ｍｇ/Ｌとなるように調整した液に、２０℃で９０分間浸漬した。その後、ソーピング、すすぎ、及び熱風乾燥を行った。このデニム生地を手で引っ張ることにより、弾性や強度が損なわれていないか感応評価によって確かめてみたところ、弾性及び強度共に健全な状態を保っており、処理前の生地と遜色がない状態であった。
【００５４】
［二酸化塩素の供給源］
次に、二酸化塩素の供給源について、検討した。
【００５５】
亜塩素酸ナトリウム（NaClO2）試薬をｐＨ５の０．３Ｍリン酸緩衝液に溶解させ、５ｍＭ、１０ｍＭ、及び１００ｍＭのNaClO2水溶液を調製した。株式会社タクミナ製デジタル残留塩素テスター（DCT-05）を用いて測定した亜塩素酸濃度及び二酸化塩素濃度は、５ｍＭのNaClO2水溶液で２３０ｍｇ/Ｌ及び０．１ｍｇ/Ｌであり、１０ｍＭのNaClO2水溶液で３９０ｍｇ/Ｌ及び０．１ｍｇ/Ｌであり、１００ｍＭのNaClO2水溶液で４７００ｍｇ/Ｌ及び３．１ｍｇ/Ｌであった。
【００５６】
亜塩素酸ナトリウム（NaClO2）試薬を蒸留水に溶解させ、１００ｍＭの亜塩素酸水溶液を調製した。上記のテスターで測定した亜塩素酸濃度と二酸化塩素濃度は、それぞれ４４００ｍｇ/Ｌと０．２ｍｇ/Ｌであった。ｐＨは１１であった。
【００５７】
上述と同様のインジゴ染料で染色された３０ｍｍ×３０ｍｍの試験布を、亜塩素酸水溶液５０ｍＬが入った容器の中に入れ、２３℃で２時間、遮光下で静置した。浸せき後、綿布をハイポ（チオ硫酸ナトリウム）に浸し、流水で充分にすすぎ、風乾した。各試験布について、脱色処理前と脱色処理後の色差ΔＥ*ａｂを求めた。５ｍＭ、１０ｍＭ、１００ｍＭ（ｐＨ５）、及び１００ｍＭ（ｐＨ１１）の亜塩素酸水溶液に浸した綿布の色差ΔＥ*ａｂは、それぞれ１．３、１．２、３５．７、１．４であった。このことから、亜塩素酸ナトリウムを二酸化塩素の供給源として使用する場合は、水溶液のｐＨを７以下にすることが望ましいことがわかった。
【図１】
2019167644.tif 000006
【図２】
2019167644.tif 000007
【図３】
2019167644.tif 000008
【図４】
2019167644.tif 000009